(57)【要約】【課題】良好な光学特性を有する偏光膜を製造するための中間材料及び製造方法を提供すること。【解決手段】熱可塑性樹脂基材と、該熱可塑性樹脂基材上に製膜されたポリビニルアルコール系樹脂層とを含み、前記熱可塑性樹脂基材上に製膜されたポリビニルアルコール系樹脂層が前記熱可塑性樹脂基材と共に延伸された後に行われる後工程であって、ポリビニルアルコール系樹脂層を二色性物質により染色する染色工程を少なくとも含む後工程によって、該後工程による処理がされたポリビニルアルコール系樹脂層からなる偏光膜を形成するために使用される積層体であって、前記ポリビニルアルコール系樹脂層は、ポリビニルアルコール系樹脂とハロゲン化物を含む積層体。【選択図】図１
2018077493.tif 000002
【特許請求の範囲】
【請求項１】
熱可塑性樹脂基材と、該熱可塑性樹脂基材上に製膜されたポリビニルアルコール系樹脂層とを含み、前記熱可塑性樹脂基材上に製膜されたポリビニルアルコール系樹脂層が前記熱可塑性樹脂基材と共に延伸された後に行われる後工程であって、ポリビニルアルコール系樹脂層を二色性物質により染色する染色工程を少なくとも含む後工程によって、該後工程による処理がされたポリビニルアルコール系樹脂層からなる偏光膜を形成するために使用される積層体であって、
前記ポリビニルアルコール系樹脂層は、ポリビニルアルコール系樹脂とハロゲン化物を含む積層体。
【請求項２】
前記後工程は、ポリビニルアルコール系樹脂層を延伸する最終延伸工程を更に含む請求項１に記載の積層体。
【請求項３】
前記ポリビニルアルコール系樹脂に対する前記ハロゲン化物のモル比が、１．０以上５．３以下である請求項１又は２に記載の積層体。
【請求項４】
前記ハロゲン化物は、ヨウ化物である請求項１〜３のいずれか１項に記載の積層体。
【請求項５】
前記ヨウ化物は、ヨウ化カリウムである請求項４に記載の積層体。
【請求項６】
前記ハロゲン化物は、塩化ナトリウムである請求項１〜３のいずれか１項に記載の積層体。
【請求項７】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものである請求項１〜６のいずれか１項に記載の積層体。
【請求項８】
熱可塑性樹脂基材と、該熱可塑性樹脂基材上に製膜されたポリビニルアルコール系樹脂層とを含み、ポリビニルアルコール系樹脂層を二色性物質により染色する染色工程を少なくとも含む後工程によって、該後工程による処理がされたポリビニルアルコール系樹脂層からなる偏光膜を形成するために使用される延伸積層体であって、
前記ポリビニルアルコール系樹脂層は、ポリビニルアルコール系樹脂とハロゲン化物を含み、
前記熱可塑性樹脂基材上に製膜されたポリビニルアルコール系樹脂層は、熱可塑性樹脂基材と共に延伸されたものである、
延伸積層体。
【請求項９】
前記後工程は、ポリビニルアルコール系樹脂層を延伸する最終延伸工程を更に含む請求項８に記載の延伸積層体。
【請求項１０】
前記ポリビニルアルコール系樹脂に対する前記ハロゲン化物のモル比が、１．０以上５．３以下である請求項８又は９に記載の延伸積層体。
【請求項１１】
前記ハロゲン化物は、ヨウ化物である請求項８〜１０のいずれか１項に記載の延伸積層体。
【請求項１２】
前記ヨウ化物は、ヨウ化カリウムである請求項１１に記載の延伸積層体。
【請求項１３】
前記ハロゲン化物は、塩化ナトリウムである請求項８〜１０のいずれか１項に記載の延伸積層体。
【請求項１４】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものである請求項８〜１３のいずれか１項に記載の延伸積層体。
【請求項１５】
前記熱可塑性樹脂基材上に製膜されたポリビニルアルコール系樹脂層は、熱可塑性樹脂基材と共に空中延伸されたものである請求項８〜１４のいずれか１項に記載の延伸積層体。
【請求項１６】
前記空中延伸の延伸倍率は、１．５倍以上３．５倍以下である請求項１５に記載の延伸積層体。
【請求項１７】
前記空中延伸の延伸温度は、１００℃以上１５０℃以下である請求項１６に記載の延伸積層体。
【請求項１８】
前記後工程は、
ポリビニルアルコール系樹脂層を二色性物質により染色し、着色積層体を生成する染色工程と、
着色積層体を、ホウ酸水溶液中において延伸するホウ酸水中延伸工程と、
を少なくとも含む請求項８〜１７のいずれか１項に記載の延伸積層体。
【請求項１９】
前記偏光膜の厚みが、１０μｍ以下である請求項８〜１８のいずれか１項に記載の延伸積層体。
【請求項２０】
前記偏光膜の厚みが、７μｍ以下である請求項８〜１８のいずれか１項に記載の延伸積層体。
【請求項２１】
前記偏光膜の厚みが、５μｍ以下である請求項８〜１８のいずれか１項に記載の延伸積層体。
【請求項２２】
請求項８〜２１のいずれか１項に記載の延伸積層体をロール状に巻き取ることにより形成された延伸積層体のロール。
【請求項２３】
熱可塑性樹脂基材と、該熱可塑性樹脂基材上に製膜されたポリビニルアルコール系樹脂層とを含み、ポリビニルアルコール系樹脂層を二色性物質により染色する染色工程を少なくとも含む後工程によって、該後工程による処理がされたポリビニルアルコール系樹脂層からなる偏光膜を形成するために使用される延伸積層体の製造方法であって、
熱可塑性樹脂基材上に、ハロゲン化物を含むポリビニルアルコール系樹脂塗工液を塗布して、前記熱可塑性樹脂基材と、該熱可塑性樹脂基材上に製膜された、ポリビニルアルコール系樹脂とハロゲン化物を含むポリビニルアルコール系樹脂層とを含む積層体を生成する工程と、
前記積層体に対する延伸によって、延伸積層体を生成する工程と、
を含む延伸積層体の製造方法。
【請求項２４】
前記後工程は、ポリビニルアルコール系樹脂層を延伸する最終延伸工程を更に含む請求項２３に記載の延伸積層体の製造方法。
【請求項２５】
前記積層体に含まれる前記ポリビニルアルコール系樹脂に含まれる前記ポリビニルアルコール系樹脂に対する前記ハロゲン化物のモル比が、１．０以上５．３以下である請求項２３又は２４に記載の延伸積層体の製造方法。
【請求項２６】
前記ハロゲン化物は、ヨウ化物である請求項２３〜２５のいずれか１項に記載の延伸積層体の製造方法。
【請求項２７】
前記ヨウ化物は、ヨウ化カリウムである請求項２６に記載の延伸積層体の製造方法。
【請求項２８】
前記ハロゲン化物は、塩化ナトリウムである請求項２３〜２５のいずれか１項に記載の延伸積層体の製造方法。
【請求項２９】
前記積層体を生成する工程は、前記ハロゲン化物を含むポリビニルアルコール系樹脂塗工液の塗布後８０℃以下での乾燥工程を更に含む請求項２３〜２８のいずれか１項に記載の延伸積層体の製造方法。
【請求項３０】
前記積層体に対する延伸は、空中延伸である請求項２３〜２９のいずれか１項に記載の延伸積層体の製造方法。
【請求項３１】
前記空中延伸の延伸倍率は、１．５倍以上３．５倍以下である請求項３０に記載の延伸積層体の製造方法。
【請求項３２】
前記空中延伸の延伸温度は、１００℃以上１５０℃以下である請求項３１に記載の延伸積層体の製造方法。
【請求項３３】
請求項２３〜３２のいずれか１項に記載の延伸積層体の製造方法によって製造された延伸積層体をロール状に巻き取ることにより延伸積層体のロールを形成する工程を含む延伸積層体のロールの製造方法。
【請求項３４】
熱可塑性樹脂基材と、該熱可塑性樹脂基材上に製膜された、ポリビニルアルコール系樹脂とハロゲン化物を含むポリビニルアルコール系樹脂層とを含む積層体に対する延伸によって、熱可塑性樹脂基材と延伸されたポリビニルアルコール系樹脂層とを含む延伸積層体を生成する工程と、
ポリビニルアルコール系樹脂層を二色性物質により染色する染色工程を少なくとも含む後工程と、
を含み、
前記後工程によって処理がされたポリビニルアルコール系樹脂層からなる偏光膜と熱可塑性樹脂基材を含む光学フィルム積層体を生成する光学フィルム積層体の製造方法。
【請求項３５】
前記後工程は、ポリビニルアルコール系樹脂層を延伸する最終延伸工程を更に含む請求項３４に記載の光学フィルム積層体の製造方法。
【請求項３６】
前記積層体に含まれる前記ポリビニルアルコール系樹脂に含まれる前記ポリビニルアルコール系樹脂に対する前記ハロゲン化物のモル比が、１．０以上５．３以下である請求項３４又は３５に記載の光学フィルム積層体の製造方法。
【請求項３７】
前記ハロゲン化物は、ヨウ化物である請求項３３〜３６のいずれか１項に記載の光学フィルム積層体の製造方法。
【請求項３８】
前記ヨウ化物は、ヨウ化カリウムである請求項３７に記載の光学フィルム積層体の製造方法。
【請求項３９】
前記ハロゲン化物は、塩化ナトリウムである請求項３４〜３６のいずれか１項に記載の光学フィルム積層体の製造方法。
【請求項４０】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものである請求項３４〜３９のいずれか１項に記載の光学フィルム積層体の製造方法。
【請求項４１】
前記積層体に対する延伸は、空中延伸である請求項３４〜４０のいずれか１項に記載の延伸積層体の製造方法。
【請求項４２】
前記空中延伸の延伸倍率は、１．５倍以上３．５倍以下である請求項４１に記載の光学フィルム積層体の製造方法。
【請求項４３】
前記空中延伸の延伸温度は、１００℃以上１５０℃以下である請求項４２に記載の光学フィルム積層体の製造方法。
【請求項４４】
前記後工程は、
ポリビニルアルコール系樹脂層を二色性物質により染色し、着色積層体を生成する染色工程と、
着色積層体を、ホウ酸水溶液中において延伸するホウ酸水中延伸工程と、
を少なくとも含む請求項３４〜４３のいずれか１項に記載の光学フィルム積層体の製造方法。
【請求項４５】
前記偏光膜の厚みが、１０μｍ以下である請求項３４〜４４のいずれか１項に記載の光学フィルム積層体の製造方法。
【請求項４６】
前記偏光膜の厚みが、７μｍ以下である請求項３４〜４４のいずれか１項に記載の光学フィルム積層体の製造方法。
【請求項４７】
前記偏光膜の厚みが、５μｍ以下である請求項３４〜４４のいずれか１項に記載の光学フィルム積層体の製造方法。
【請求項４８】
請求項３４〜４７のいずれか１項に記載の光学フィルム積層体の製造方法により製造された偏光膜。
【発明の詳細な説明】
【技術分野】
【０００１】
本発明は、積層体、延伸積層体、延伸積層体の製造方法、それらを用いた、偏光膜を含む光学フィルム積層体の製造方法、及び偏光膜に関する。特に、本発明は、熱可塑性樹脂基材と、該熱可塑性樹脂基材上に製膜されたポリビニルアルコール系樹脂層とを含み、該ポリビニルアルコール系樹脂層は、ポリビニルアルコール系樹脂とハロゲン化物を含む積層体、延伸積層体、延伸積層体の製造方法、それらを用いて、偏光膜を含む光学フィルム積層体を製造する方法、及び偏光膜に関する。
【背景技術】
【０００２】
ヨウ素を配向させたポリビニルアルコール系樹脂からなる偏光膜は、現在、テレビ、携帯電話機、携帯情報端末その他多くの光学的表示装置に使用されている。そして、近年、その偏光膜の薄型化のニーズがますます高まっている。偏光膜を薄型化すると共にその光学特性を良好なものとすることは難しいが、要求される光学特性の水準もますます厳しくなっている。
【０００３】
偏光膜の製造方法として、ポリビニルアルコール系樹脂層と延伸用樹脂基材を積層体の状態で延伸する工程と染色する工程を含む製法が挙げられる。この製法であれば、ポリビニルアルコール系樹脂層が薄くても、延伸用樹脂基材に支持されていることにより延伸による破断などの不具合なく延伸することが可能となる。
【０００４】
積層体の状態で延伸する工程と染色する工程を含む製法には、特開昭５１−０６９６４４号公報、特開２０００−３３８３２９号公報、特開２００１−３４３５２１号公報に記載のあるような空中延伸（乾式延伸）法がある。そして、高倍率に延伸可能で薄型かつ光学特性が良好な偏光膜を製造できる点で、国際公開第２０１０/１００９１７号、特開２０１２−０７３５６３号公報、特開２０１２−１３４１１７号公報に記載のあるような、ホウ酸水溶液中で延伸する工程を含む製法が有利であり、特に特開２０１２−０７３５６３号公報、特開２０１２−１３４１１７号公報のようなホウ酸水溶液中で延伸する前に空中補助延伸を行う工程を含む製法（２段延伸法）が有利である。また、特開２０１１−２８１６号公報に記載のあるような、ＰＶＡ系樹脂層と延伸用樹脂基材を積層体の状態で延伸した後に、ＰＶＡ系樹脂層を過剰に染色し、その後脱色する製法（過剰染色脱色法）も有利である。
【先行技術文献】
【特許文献】
【０００５】
【特許文献１】特開昭５１−０６９６４４号公報
【特許文献２】特開２０００−３３８３２９号公報
【特許文献３】特開２００１−３４３５２１号公報
【特許文献４】国際公開第２０１０／１００９１７号
【特許文献５】特開２０１２−０７３５６３号公報
【特許文献６】特開２０１２−１３４１１７号公報
【特許文献７】特開２０１１−２８１６号公報
【発明の概要】
【発明が解決しようとする課題】
【０００６】
上述のように、薄型偏光膜に要求される光学特性の水準がますます厳しくなっているところ、本発明者らは、熱可塑性樹脂基材上のポリビニルアルコール系樹脂層にハロゲン化物を含有させてからその積層体を延伸することによって得られた延伸積層体に対して、染色を行うと、良好な光学特性を有する偏光膜を製造できることを発見した。
【０００７】
本発明は、良好な光学特性を有する偏光膜を製造するための中間材料及び製造方法を提供することを目的とする。
【課題を解決するための手段】
【０００８】
本発明の１つの実施形態は、熱可塑性樹脂基材と、該熱可塑性樹脂基材上に製膜されたポリビニルアルコール系樹脂層とを含み、前記熱可塑性樹脂基材上に製膜されたポリビニルアルコール系樹脂層が前記熱可塑性樹脂基材と共に延伸された後に行われる後工程であって、ポリビニルアルコール系樹脂層を二色性物質により染色する染色工程を少なくとも含む後工程によって、該後工程による処理がされたポリビニルアルコール系樹脂層からなる偏光膜を形成するために使用される積層体であって、前記ポリビニルアルコール系樹脂層は、ポリビニルアルコール系樹脂とハロゲン化物を含む積層体を提供するものである。
【０００９】
前記後工程は、ポリビニルアルコール系樹脂層を延伸する最終延伸工程を更に含むことができる。
【００１０】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものであるとすることができる。
【００１１】
本発明の１つの実施形態は、熱可塑性樹脂基材と、該熱可塑性樹脂基材上に製膜されたポリビニルアルコール系樹脂層とを含み、ポリビニルアルコール系樹脂層を二色性物質により染色する染色工程を少なくとも含む後工程によって、該後工程による処理がされたポリビニルアルコール系樹脂層からなる偏光膜を形成するために使用される延伸積層体であって、前記ポリビニルアルコール系樹脂層は、ポリビニルアルコール系樹脂とハロゲン化物を含み、前記熱可塑性樹脂基材上に製膜されたポリビニルアルコール系樹脂層は、熱可塑性樹脂基材と共に延伸されたものである、延伸積層体を提供するものである。
【００１２】
前記後工程は、ポリビニルアルコール系樹脂層を延伸する最終延伸工程を更に含むことができる。
【００１３】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものであるとすることができる。
【００１４】
前記熱可塑性樹脂基材上に製膜されたポリビニルアルコール系樹脂層は、熱可塑性樹脂基材と共に空中延伸されたものとすることができる。
【００１５】
前記空中延伸の延伸倍率は、１．５倍以上３．５倍以下とすることができる。
【００１６】
前記空中延伸の延伸温度は、１００℃以上１５０℃以下とすることができる。
【００１７】
前記後工程は、ポリビニルアルコール系樹脂層を二色性物質により染色し、着色積層体を生成する染色工程と、着色積層体を、ホウ酸水溶液中において延伸するホウ酸水中延伸工程と、を少なくとも含むことができる。
【００１８】
本発明の１つの実施形態は、前記延伸積層体をロール状に巻き取ることにより形成された延伸積層体のロールを提供するものである。
【００１９】
本発明の１つの実施形態は、熱可塑性樹脂基材と、該熱可塑性樹脂基材上に製膜されたポリビニルアルコール系樹脂層とを含み、ポリビニルアルコール系樹脂層を二色性物質により染色する染色工程を少なくとも含む後工程によって、該後工程による処理がされたポリビニルアルコール系樹脂層からなる偏光膜を形成するために使用される延伸積層体の製造方法であって、熱可塑性樹脂基材上に、ハロゲン化物を含むポリビニルアルコール系樹脂塗工液を塗布して、前記熱可塑性樹脂基材と、該熱可塑性樹脂基材上に製膜された、ポリビニルアルコール系樹脂とハロゲン化物を含むポリビニルアルコール系樹脂層とを含む積層体を生成する工程と、前記積層体に対する延伸によって、延伸積層体を生成する工程と、を含む延伸積層体の製造方法を提供するものである。
【００２０】
前記後工程は、ポリビニルアルコール系樹脂層を延伸する最終延伸工程を更に含むことができる。
【００２１】
前記積層体を生成する工程は、前記ハロゲン化物を含むポリビニルアルコール系樹脂塗工液の塗布後８０℃以下での乾燥工程を更に含むことができる。
【００２２】
前記積層体に対する延伸は、空中延伸とすることができる。
【００２３】
前記空中延伸の延伸倍率は、１．５倍以上３．５倍以下とすることができる。
【００２４】
前記空中延伸の延伸温度は、１００℃以上１５０℃以下とすることができる。
【００２５】
本発明の１つの実施形態は、前記延伸積層体の製造方法によって製造された延伸積層体をロール状に巻き取ることにより延伸積層体のロールを形成する工程を含む延伸積層体のロールの製造方法を提供するものである。
【００２６】
本発明の１つの実施形態は、熱可塑性樹脂基材と、該熱可塑性樹脂基材上に製膜された、ポリビニルアルコール系樹脂とハロゲン化物を含むポリビニルアルコール系樹脂層とを含む積層体に対する延伸によって、熱可塑性樹脂基材と延伸されたポリビニルアルコール系樹脂層とを含む延伸積層体を生成する工程と、ポリビニルアルコール系樹脂層を二色性物質により染色する染色工程とを少なくとも含む後工程と、を含み、前記後工程によって処理がされたポリビニルアルコール系樹脂層からなる偏光膜と熱可塑性樹脂基材を含む光学フィルム積層体を生成する光学フィルム積層体の製造方法を提供するものである。
【００２７】
前記後工程は、ポリビニルアルコール系樹脂層を延伸する最終延伸工程を更に含むことができる。
【００２８】
延伸前の前記熱可塑性樹脂基材上に製膜されたポリビニルアルコール樹脂層は、前記ハロゲン化物を含むポリビニルアルコール系樹脂塗工液を前記熱可塑性樹脂基材上に塗布した後８０℃以下で乾燥することにより得られたものであるとすることができる。
【００２９】
前記積層体に対する延伸は、空中延伸とすることができる。
【００３０】
前記空中延伸の延伸倍率は、１．５倍以上３．５倍以下とすることができる。
【００３１】
前記空中延伸の延伸温度は、１００℃以上１５０℃以下とすることができる。
【００３２】
前記後工程は、ポリビニルアルコール系樹脂層を二色性物質により染色し、着色積層体を生成する染色工程と、着色積層体を、ホウ酸水溶液中において延伸するホウ酸水中延伸工程と、を少なくとも含むことができる。
【００３３】
本発明の１つの実施形態は、前記光学フィルム積層体の製造方法により製造された偏光膜を提供するものである。
【００３４】
前記ポリビニルアルコール系樹脂に対する前記ハロゲン化物のモル比は、１．０以上５．３以下とすることができる。
【００３５】
前記ハロゲン化物は、ヨウ化物とすることができる。
【００３６】
前記ヨウ化物は、ヨウ化カリウムとすることができる。
【００３７】
前記ハロゲン化物は、塩化ナトリウムとすることができる。
【００３８】
前記偏光膜の厚みは、１０μｍ以下とすることができる。
【００３９】
前記偏光膜の厚みは、７μｍ以下とすることができる。
【００４０】
前記偏光膜の厚みは、５μｍ以下とすることができる。
【発明の効果】
【００４１】
本発明によれば、熱可塑性樹脂基材上のポリビニルアルコール系樹脂層にハロゲン化物を含有させてからその積層体を延伸することによって得られた延伸積層体に対して、染色を行うことにより、良好な光学特性を有する偏光膜を製造することができる。
【００４２】
以下、本発明による積層体、延伸積層体、延伸積層体の製造方法、それらを用いた、偏光膜を含む光学フィルム積層体の製造方法、及び偏光膜の実施形態を、図面を参照しながら詳細に説明する。
【図面の簡単な説明】
【００４３】
【図１】（延伸された）ポリビニルアルコール系樹脂層にヨウ化カリウムが含まれる場合の各実施例と比較例についての、製造された偏光膜の光学特性（単体透過率Ｔと偏光度Ｐとの関係）示す図である。
【図２】（延伸された）ポリビニルアルコール系樹脂層に塩化ナトリウムが含まれる場合の各実施例と比較例についての、製造された偏光膜の光学特性（単体透過率Ｔと偏光度Ｐとの関係）示す図である。
【発明を実施するための形態】
【００４４】
［積層体］
本発明の積層体は、熱可塑性樹脂基材と、該熱可塑性樹脂基材上に製膜されたポリビニルアルコール系樹脂層とを含み、前記熱可塑性樹脂基材上に製膜されたポリビニルアルコール系樹脂層が前記熱可塑性樹脂基材と共に延伸された後に行われる後工程であって、ポリビニルアルコール系樹脂層を二色性物質により染色する染色工程とポリビニルアルコール系樹脂層を延伸する最終延伸工程とを少なくとも含む後工程によって、該後工程による処理がされたポリビニルアルコール系樹脂層からなる偏光膜を形成するために使用される。
【００４５】
［延伸積層体］
本発明の延伸積層体は、熱可塑性樹脂基材と、該熱可塑性樹脂基材上に製膜されたポリビニルアルコール系樹脂層とを含み、ポリビニルアルコール系樹脂層を二色性物質により染色する染色工程と染色されたポリビニルアルコール系樹脂層を延伸する最終延伸工程とを少なくとも含む後工程によって、該後工程による処理がされたポリビニルアルコール系樹脂層からなる偏光膜を形成するために使用される。熱可塑性樹脂基材上に製膜されたポリビニルアルコール系樹脂層は、熱可塑性樹脂基材と共に延伸されたものであり、該延伸は、空中延伸（乾式延伸）とすることができる。
【００４６】
［延伸積層体のロール］
本発明の延伸積層体のロール（原反）は、巻取装置によって、延伸積層体を巻き取ることにより形成されたものである。
【００４７】
［光学フィルム積層体の製造方法］
本発明の光学フィルム積層体の製造方法は、熱可塑性樹脂基材と、該熱可塑性樹脂基材上に製膜された、ポリビニルアルコール系樹脂とハロゲン化物を含むポリビニルアルコール系樹脂層とを含む積層体に対する延伸によって、熱可塑性樹脂基材と延伸されたポリビニルアルコール系樹脂層とを含む延伸積層体を生成する工程と、ポリビニルアルコール系樹脂層を二色性物質により染色する染色工程と、染色されたポリビニルアルコール系樹脂層を延伸する最終延伸工程とを少なくとも含む後工程と、を含み、前記後工程によって処理がされたポリビニルアルコール系樹脂層からなる偏光膜と熱可塑性樹脂基材を含む光学フィルム積層体を生成する。
【００４８】
本発明の光学フィルム積層体の製造方法は、種々の延伸法に適用することができるが、空中補助延伸工程及びホウ酸水中延伸工程を含む２段延伸法に適用すると特に有利であり、その場合、空中延伸工程として空中補助延伸工程が、最終延伸工程としてホウ酸水中延伸工程が行われることになる。
【００４９】
［空中延伸］
本発明の空中延伸は、気体中で行われるいわゆる乾式延伸である。その気体は、通常、空気であるが、窒素ガス等の不活性ガスであってもよい。延伸の方法としては、特に限定されず、ロール延伸、又はテンター延伸等の、フィルム延伸に通常用いられている延伸加工法を採用することができる。また、当該延伸は、縦方向又は横方向の一方向の延伸（一軸延伸）でもよく、二軸延伸でも、斜め延伸でもよい。空中延伸の延伸倍率は、１．５倍以上３．５倍以下とすることが好ましく、１．８倍以上３．０倍以下とすることがさらに好ましい。また、空中延伸の延伸温度は、１００℃以上１５０℃以下とすることが好ましい。
【００５０】
本発明の空中延伸工程は、２段延伸法の第１段目の延伸工程である空中補助延伸工程とすることができる。
【００５１】
［後工程］
本発明における後工程は、ポリビニルアルコール系樹脂層を二色性物質により染色する染色工程を少なくとも含む。この後工程によって処理がされたポリビニルアルコール系樹脂層からなる偏光膜と熱可塑性樹脂基材を含む光学フィルム積層体が生成される。
【００５２】
後工程は、ポリビニルアルコール系樹脂層を延伸する最終延伸工程を更に含むことができる。
【００５３】
後工程は、ポリビニルアルコール系樹脂層を二色性物質により染色し、着色積層体を生成する染色工程と、着色積層体を、ホウ酸水溶液中において延伸するホウ酸水中延伸工程と、を少なくとも含むことができる。
【００５４】
［染色工程］
本発明における染色工程は、ポリビニルアルコール系樹脂層を二色性物質により染色し、着色積層体を生成する工程である。
【００５５】
染色工程は、延伸積層体を生成する工程の後に行われる。染色工程は、延伸積層体を生成する工程に続けて行われてもよく、延伸積層体を生成する工程と染色工程との間に、所望による別の工程を実施してもよい。
【００５６】
本発明に用いる二色性物質としては、例えば、ヨウ素、及び有機染料（例、ポリメチン色素、シアニン色素、メロシアニン色素、ロダシアニン色素、３核メロシアニン色素、アロポーラー色素、ヘミシアニン色素、スチリル色素、アゾ系色素）が挙げられるが、なかでも、優れた光学特性の観点からは、ヨウ素が好ましい。
【００５７】
延伸積層体の二色性物質による染色は、例えば、延伸積層体を、二色性物質を含有する染色液と接触させることによって、実施できる。
【００５８】
延伸積層体を前記染色液に接触させる方法は、特に制限されず、例えば、染色液を入れた染色浴に延伸積層体を浸漬させる方法、染色液を延伸積層体に噴霧する方法が挙げられる。また、これらの方法を併用してもよい。
【００５９】
なかでも、染色液を入れた染色浴に延伸積層体を浸漬させる方法が好ましい。
【００６０】
以下に、二色性物質としてヨウ素を含有する染色液が入った染色浴に延伸積層体を浸漬させる方法について、詳細に説明するが、以下に説明する方法に替えて上述のような公知の過剰染色脱色法を用いることもできる。
【００６１】
染色液の溶媒としては、水系溶媒が好ましい。水系溶媒としては、例えば、水、又は水と少量の水溶性有機溶媒との混合溶媒が挙げられる。なかでも、水が好ましい。
【００６２】
染色液中のヨウ素濃度は、染色が可能である限り特に制限されないが、通常、溶媒（例、水）１００質量部当たり０．５質量部〜１０質量部である。ここで、ヨウ素濃度とは、全溶液量に対するヨウ素の配合割合のことをいい、例えば、ヨウ化カリウムなどのヨウ化物として加えられたヨウ素の量は含まない。本明細書の以下においても、ヨウ素濃度という用語は同様の意味で用いる。
【００６３】
また、ヨウ素の溶解性を高めるために、染色液は、好ましくは、ヨウ化物を含有する。ヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、及びヨウ化チタンが挙げられる。これらは、単独で用いてもよく、２種以上を組み合わせて用いてもよい。
【００６４】
なかでも、ヨウ化カリウムが好ましい。
【００６５】
染色液におけるヨウ化物の含有量は、好ましくは、溶媒（例、水）１００質量部に対して、３質量部〜５０質量部である。
【００６６】
染色液として特に好ましくは、ヨウ素とヨウ化カリウムとを含有する水溶液である。特に好ましい当該染色液において、ヨウ素の含有量は、好ましくは、水１００重量部に対して０．５重量部〜１０重量部であり、ヨウ化カリウム含有量は、好ましくは、水１００重量部に対して３重量部〜５０重量部である。
【００６７】
浸漬時の染色液の温度、及び浸漬時間は、それぞれ、染色液の濃度、及びポリビニルアルコール系樹脂層の厚さ等に応じて、染色が適切に行われるように、適宜設定すればよいが、染色液の温度は、通常、１０℃〜６０℃であり、浸漬時間は、通常、１０秒〜２０分である。
【００６８】
［ホウ酸水中延伸工程］
本発明のホウ酸水中延伸工程は、染色された延伸積層体（着色積層体）をホウ酸水溶液に浸漬させながら少なくとも長手方向に延伸する工程である。ホウ酸水中延伸工程は、２段延伸法の第２段目の延伸工程とすることができる。このホウ酸水中延伸工程によって、着色積層体に含まれるポリビニルアルコール系樹脂層は、吸着されたポリヨウ素イオンが配向されたビニルアルコール系樹脂層へと変化する。このポリヨウ素イオンが配向されたポリビニルアルコール系樹脂層が光学フィルム積層体の偏光膜を構成する。
【００６９】
ホウ酸水溶液のホウ酸濃度は、好ましくは、水１００質量部当たり２質量部〜８質量部である。当該延伸の方法としては、特に限定されず、ロール延伸、又はテンター延伸等の、フィルム延伸に通常用いられている延伸加工法を採用することができる。また、当該延伸は、一方向（例、長手方向、幅方向）の延伸（一軸延伸）でもよく、二軸延伸でも、斜め延伸でもよい。ホウ酸水中延伸の延伸倍率は、空中延伸とホウ酸水中延伸との総延伸倍率が４倍以上７倍以下となるようにすることができる。また、ホウ酸水中延伸の延伸温度は、５０℃以上８０℃以下とすることができる。
【００７０】
［所望による工程］
所望により実施される工程として、例えば、第１の不溶化工程、架橋工程、第２の不溶化工程、洗浄工程、水滴除去工程、乾燥工程があり、以下順に説明する。
【００７１】
（第１の不溶化工程）
第１の不溶化工程は、染色工程前に、延伸積層体をホウ酸水溶液に浸漬する工程であり、少なくとも後工程の染色工程において延伸積層体に含まれる延伸されたポリビニルアルコール系樹脂層が溶解することを防止するものである。このホウ酸水溶液の濃度、液温、浸漬時間は、好ましくは、水１００質量部当たり１質量部〜５質量部、１０℃以上５０℃以下、１秒以上３００秒以下である。
【００７２】
（架橋工程）
架橋工程は、好ましくは、染色工程の後に実施され、(1)後工程のホウ酸水中延伸において着色積層体に含まれる延伸されたポリビニルアルコール系樹脂層を溶解させないようにすること、(2)延伸されたポリビニルアルコール系樹脂層に着色されたヨウ素を溶出させないようにすること、(3)延伸されたポリビニルアルコール系樹脂層の分子同士を架橋することによって結節点を生成することを主な目的として延伸されたビニルアルコール系樹脂層に含まれるポリビニルアルコール分子同士を架橋させる工程であり、必要に応じて、実施することができる。
【００７３】
架橋は、例えば、延伸されたポリビニルアルコール系樹脂層を、架橋剤を含有する架橋液と接触させることによって、実施できる。
【００７４】
延伸されたポリビニルアルコール系樹脂層を架橋液に接触させる方法は、特に制限されず、例えば、架橋液を入れた架橋浴に延伸されたポリビニルアルコール系樹脂層を浸漬させる方法、及び架橋液を延伸されたポリビニルアルコール系樹脂層に噴霧もしくは塗布する方法が挙げられる。また、これらの方法を併用してもよい。
【００７５】
なかでも、架橋液を入れた架橋浴に延伸されたポリビニルアルコール系樹脂層を浸漬させる方法が好ましい。
【００７６】
架橋剤としては、例えば、ホウ素化合物が挙げられる。当該ホウ素化合物としては、例えば、ホウ酸、ホウ砂、グリオキザール、及びグルタルアルデヒドが挙げられる。これらは単独で用いてもよいし、２種以上を組み合わせて用いてもよい。
【００７７】
架橋液の溶媒としては、水系溶媒が好ましい。水系溶媒としては、例えば、水、又は水と少量の水溶性有機溶媒との混合溶媒が挙げられる。なかでも、水が好ましい。
【００７８】
前記架橋液中の架橋剤濃度は、架橋が可能である限り特に制限されないが、通常、溶媒（例、水）１００質量部当たり０．１質量部〜１０質量部である。
【００７９】
また、偏光子の面内の均一な特性を得る観点から、架橋液は、ヨウ化物を含有することが好ましい。ヨウ化物としては、上述の染色工程で例示したものと同様のものが挙げられる。架橋液におけるヨウ化物の量は、通常、溶媒（例、水）１００質量部に対して、ヨウ化物０．５質量部〜１５質量部である。
【００８０】
浸漬時の前記架橋液の温度、及び浸漬時間は、特に限定されないが、前記架橋液の温度は、通常、２０℃〜７０℃であり、浸漬時間は、通常、１秒〜３００秒である。
【００８１】
（第２の不溶化工程）
第２の不溶化工程は、架橋工程後ホウ酸水中延伸工程前に、着色積層体をホウ酸水溶液に浸漬する工程であり、少なくとも後工程のホウ酸水中延伸工程において着色積層体に含まれる延伸されたポリビニルアルコール系樹脂層が溶解することを防止するものである。このホウ酸水溶液の濃度、液温、浸漬時間は、好ましくは、水１００質量部当たり１質量部〜６質量部、１０℃以上６０℃以下、１秒以上３００秒以下である。
【００８２】
（洗浄工程）
洗浄工程は、ホウ酸水中延伸工程におけるホウ酸水溶液から取り出された光学フィルム積層体に含まれる偏光膜の表面に付着した不要残存物を洗い流す工程であり、必要に応じて、実施することができる。
【００８３】
（水滴除去工程）
水滴除去工程は、延伸されたポリビニルアルコール系樹脂層の表面に付着した余分な水滴を除去する工程であり、必要に応じて、実施することができる。
【００８４】
水滴除去工程は、好ましくは、例えば、染色工程、架橋工程、及び洗浄工程から選択される１以上の工程の後に、実施される。
【００８５】
水滴の除去は、例えば、ピンチロール、又はエアーナイフを用いて実施することができる。
【００８６】
（乾燥工程）
乾燥工程は、光学フィルム積層体を乾燥して、光学フィルム積層体に含まれる偏光膜の水分率を調整する工程であり、必要に応じて、実施することができる。
【００８７】
乾燥工程は、好ましくは、前記の一連の工程の最後に実施される。
【００８８】
乾燥は、例えば、風乾、又は加熱乾燥等の公知の方法によって、実施できる。
【００８９】
乾燥時間、及び加熱乾燥における乾燥温度等の乾燥条件は、所望する水分率に応じて決定すればよいが、例えば、加熱乾燥における加熱温度の上限は、通常、約８０℃である。なお、偏光膜の劣化を防ぐ観点からは、加熱温度は比較的低温が好ましい。また、加熱乾燥における乾燥時間は、通常、約１分〜約１０分である。
【００９０】
なお、風乾においては、乾燥を促進するために、光学フィルム積層体を乾燥空気に曝してもよい。
【００９１】
［熱可塑性樹脂基材］
本発明に用いる熱可塑性樹脂基材は、任意の適切な熱可塑性樹脂が採用され得る。熱可塑性樹脂としては、例えば、ポリエチレンテレフタレート系樹脂等のエステル系樹脂、ノルボルネン系樹脂等のシクロオレフィン系樹脂、ポリプロピレン等のオレフィン系樹脂、ポリアミド系樹脂、ポリカーボネート系樹脂、これらの共重体樹脂等が挙げられる。これらの中でも、好ましくは、ノルボルネン系樹脂、非晶質の（結晶化していない）ポリエチレンテレフタレート系樹脂である。
【００９２】
非晶質の（結晶化していない）ポリエチレンテレフタレート系樹脂の中でも、非晶性の（結晶化しにくい）ポリエチレンテレフタレート系樹脂が特に好ましく用いられる。非晶性のポリエチレンテレフタレート系樹脂の具体例としては、ジカルボン酸としてイソフタル酸をさらに含む共重合体や、グリコールとしてシクロヘキサンジメタノールをさらに含む共重合体が挙げられる。
【００９３】
熱可塑性樹脂基材としては、延伸工程において、ＰＶＡ系樹脂層と一体で延伸することが可能であればよく、単層体であっても、単一のポリマー性材料、もしくは少なくとも２種類以上のポリマー性材料が、積層されてなる多層積層体であってもよい。前記ポリマー性材料は、ホモポリマーであっても、コポリマーであってもよく、さらにはブレンドポリマーであってもよい。また前記ポリマー性材料中には、無機材料及び/または有機材料からなる成分が添加されていてもよい。該基材には、反射特性や光散乱性、色相調整などの光学特性、帯電防止、アンチブロッキングなどの機能が備わっているものを使用してもよい。さらに該基材とＰＶＡ系樹脂の接着性をより強固にするために、該基材上に易接着層を塗布する、あるいはポリマー性材料中に接着性を補助する材料を添加してもよい。
【００９４】
上述のようなホウ酸水中延伸方式を採用する場合、熱可塑性樹脂基材は水を吸収し、水が可塑剤的な働きをして可塑化し得る。その結果、延伸応力を大幅に低下させることができ、高倍率に延伸することが可能となり、空中延伸時よりも延伸性に優れ得る。その結果、優れた光学特性を有する偏光膜を作製することができる。熱可塑性樹脂基材の吸水率は、好ましくは０．２％以上であり、さらに好ましくは０．３％以上である。また、熱可塑性樹脂基材の吸水率は、好ましくは３．０％以下、さらに好ましくは１．０％以下である。このような熱可塑性樹脂基材を用いることにより、製造時に寸法安定性が著しく低下して、得られる偏光膜の外観が悪化するなどの不具合を防止することができる。また、ホウ酸水中延伸時に基材が破断したり、熱可塑性樹脂基材からポリビニルアルコール系樹脂層が剥離したりするのを防止することができる。なお、熱可塑性樹脂基材の吸水率は、例えば、形成材料に変性基を導入することにより調整することができる。ここで、吸水率は、ＪＩＳ  Ｋ  ７２０９に準じて求められる値である。
【００９５】
熱可塑性樹脂基材のガラス転移温度（Ｔｇ）は、好ましくは１７０℃以下である。このような熱可塑性樹脂基材を用いることにより、ポリビニルアルコール系樹脂層の結晶化を抑制しながら、積層体の延伸性を十分に確保することができる。さらに、水による熱可塑性樹脂基材の可塑化と、ホウ酸水中延伸を良好に行うことを考慮すると、１２０℃以下であることがより好ましい。また、樹脂基材のガラス転移温度は、好ましくは６０℃以上である。このような熱可塑性樹脂基材を用いることにより、ポリビニルアルコール系樹脂を含む塗布液を塗布・乾燥する際に、熱可塑性樹脂基材が変形（例えば、凹凸やタルミ、シワ等の発生）するなどの不具合を防止して、良好に積層体を作製することができる。また、ポリビニルアルコール系樹脂層の延伸を、好適な温度（例えば、６０℃程度）にて良好に行うことができる。ポリビニルアルコール系樹脂を含む塗布液を塗布・乾燥する際に、熱可塑性樹脂基材が変形しなければ、６０℃より低いガラス転移温度であってもよい。なお、熱可塑性樹脂基材のガラス転移温度は、例えば、形成材料に変性基を導入する、又は結晶化材料を用いて加熱することにより調整することができる。ここで、ガラス転移温度（Ｔｇ）は、ＪＩＳ  Ｋ  ７１２１に準じて求められる値である。
【００９６】
熱可塑性樹脂基材の延伸前の厚みは、好ましくは２０μｍ〜３００μｍ、より好ましくは５０μｍ〜２００μｍである。２０μｍ未満であると、ポリビニルアルコール熱可塑性熱可塑性系樹脂層の形成が困難になるおそれがある。また、３００μｍを超えると、例えば、ホウ酸水中延伸において、熱可塑性樹脂基材が水を吸収するのに長時間を要するとともに、延伸に過大な負荷を要するおそれがある。
【００９７】
［ポリビニルアルコール系樹脂層］
本発明の積層体に含まれるポリビニルアルコール系樹脂層又は延伸積層体に含まれる延伸されたポリビニルアルコール系樹脂層は、ポリビニルアルコール系樹脂とハロゲン化物を含む。
【００９８】
ポリビニルアルコール系樹脂は、任意の適切な樹脂が採用され得る。例えば、ポリビニルアルコール、エチレン−ビニルアルコール共重合体が挙げられる。ポリビニルアルコールは、ポリ酢酸ビニルをケン化することにより得られる。エチレン−ビニルアルコール共重合体は、エチレン−酢酸ビニル共重合体をケン化することにより得られる。ポリビニルアルコール系樹脂のケン化度は、通常８５モル％〜１００モル％であり、好ましくは９５．０モル％〜９９．９５モル％、さらに好ましくは９９．０モル％〜９９．９３モル％である。ケン化度は、ＪＩＳ  Ｋ  ６７２６−１９９４に準じて求めることができる。このようなケン化度のポリビニルアルコール系樹脂を用いることによって、耐久性に優れた偏光膜が得られ得る。ケン化度が高すぎる場合には、ゲル化してしまうおそれがある。
【００９９】
また、ポリビニルアルコール系樹脂は、側鎖に変性基を含む、変性ポリビニルアルコールを一部に含有していても良い。変性ポリビニルアルコールの変性基としては、たとえば、アセトアセチル基、カルボニル着、カルボキシル基、アルキル基などが挙げられる。変性ポリビニルアルコールの変性度は、特に限定されないが、０．１〜１０モル％が好ましい。また、変性ポリビニルアルコールの添加量は、０．１モル％〜３０モル％が好ましい。変性ポリビニルアルコールの変性基によっては、変性度や、添加量が多くなりすぎると、耐水性が低下するなどの問題が発生する可能性もあるため、変性度、添加量は適宜設定されることができる。
【０１００】
ポリビニルアルコール系樹脂の平均重合度は、目的に応じて適切に選択され得る。平均重合度は、通常１０００〜１００００であり、好ましくは１２００〜５０００、さらに好ましくは１５００〜４５００である。なお、平均重合度は、ＪＩＳ  Ｋ  ６７２６−１９９４に準じて求めることができる。
【０１０１】
積層体に含まれるポリビニルアルコール系樹脂層に添加するハロゲン化物の量は、ポリビニルアルコール系樹脂層におけるポリビニルアルコール系樹脂に対するハロゲン化物のモル比が１．０以上５．３以下となる量が好ましく、２．０以上５．０以下となる量がさらに好ましい。また、延伸積層体は、積層体が乾式延伸されただけのものであるので、延伸積層体に含まれる延伸されたポリビニルアルコール系樹脂層におけるポリビニルアルコール系樹脂に対するハロゲン化物のモル比は、積層体に含まれるポリビニルアルコール系樹脂層におけるポリビニルアルコール系樹脂に対するハロゲン化物のモル比と変わらない。よって、延伸積層体に含まれる延伸されたポリビニルアルコール系樹脂層におけるポリビニルアルコール系樹脂に対するハロゲン化物のモル比も、同様に、１．０以上５．３以下が好ましく、２．０以上５．０以下がさらに好ましい。
【０１０２】
ポリビニルアルコール系樹脂に対するハロゲン化物のモル比が１．０以上となる量のハロゲン化物をポリビニルアルコール系樹脂層に添加したものは、添加しないものよりも偏光膜の光学特性が向上し、また、添加されるハロゲン化物の量が多くなるほど、より光学特性が向上するが、添加するハロゲン化物の量が大きくなり、ポリビニルアルコール系樹脂に含まれるポリビニルアルコール系樹脂に対するハロゲン化物のモル比が５．３を超えると、ハロゲン化物がブリードアウトし、フィルムが白濁する。
ハロゲン化物は、ヨウ化物又は塩化ナトリウムとすることができる。ヨウ化物としては、ヨウ化カリウム、ヨウ化ナトリウム、ヨウ化リチウムとすることができる。
【０１０３】
一般に、ポリビニルアルコール樹脂が延伸されることによって、ポリビニルアルコール樹脂中のポリビニルアルコールの分子の配向度が高くなるが、延伸されたポリビニルアルコール樹脂が水を含む液体に浸漬されると、ポリビニルアルコールの分子の配向が乱れる、すなわち配向度が低下する。一方、上述のようなハロゲン化物の添加によって、延伸された積層体のポリビニルアルコール樹脂の結晶化が促進されると推測される。よって、ポリビニルアルコール樹脂の結晶化を促進する効果のあるハロゲン化物を添加することで、延伸された積層体が液体に浸漬された場合において、ハロゲン化物を添加しない場合に比べて、ポリビニルアルコールの分子の配向の乱れ、すなわち配向度の低下が抑制されると考えられる。これによって、液体への浸漬工程である染色工程、液体への浸漬を含む最終延伸工程やこれらの工程に付随する工程（架橋工程など）を含む後工程によって得られる偏光膜の光学特性の向上へと貢献することが可能となる。
【０１０４】
本発明の延伸前の熱可塑性樹脂基材上に製膜されたポリビニルアルコール樹脂層は、ハロゲン化物を含むポリビニルアルコール系樹脂塗工液を前記熱可塑性樹脂基材上に塗布した後乾燥することにより得られるが、この乾燥温度は、特に制限はないが、その乾燥温度の上限が１２０℃、更に好ましくは８０℃であり、その乾燥温度の下限が好ましくは５０℃である。特に、最終延伸工程をホウ酸水中で行う場合、ホウ酸水中での延伸は通常８０℃以下で行わるため、ガラス転移温度（Ｔｇ）が８０℃以下の熱可塑性樹脂基材上にポリビニルアルコール樹脂が塗布されることが多い。その場合には、塗布されたポリビニルアルコール樹脂の乾燥は、熱可塑性樹脂基材の変形による不具合を避けるため、通常８０℃以下で行われる。そのため、乾燥工程でのポリビニルアルコールの乾燥温度は比較的低温となり、耐水化が不十分となりやすい。このような場合において、ポリビニルアルコール樹脂の結晶化を促進する効果のあるハロゲン化物を添加することで、後工程の前の延伸においてポリビニルアルコール樹脂の耐水化を促進し、最終延伸工程を含む後工程によって得られる偏光膜の光学特性の向上へと貢献することが可能となる。これに対して、積層体でないポリビニルアルコール樹脂単層フィルムの場合は、基材のＴｇの影響を考慮する必要がないため、乾燥温度は任意に設定できる。つまり、より高温での乾燥処理が可能となり、ポリビニルアルコール樹脂の十分な耐水化が期待できるため、このような処理は不要となる。
【０１０５】
［偏光膜］
上述のように、本発明の偏光膜は、本発明の製造方法によって得られる光学フィルム積層体に含まれる二色性物質を配向させたポリビニルアルコール系樹脂層から構成される。すなわち、偏光膜は、二色性物質を染色工程により含浸及び吸着させたポリビニルアルコール系樹脂フィルムを延伸して、含浸された二色性物質を配向させることにより作成される。
【０１０６】
染色工程において、二色性物質としてヨウ素を用い、ポリビニルアルコール系樹脂層をヨウ素水溶液に浸漬する場合、ヨウ素分子（Ｉ2）は、ヨウ素分子のみでは、水に溶解しない。そのため、ヨウ化カリウム（ＫＩ）とともにヨウ素を水に溶かして、ヨウ素・ヨウ化カリウム水溶液を作成する。ヨウ素・ヨウ化カリウム水溶液には、カリウムイオン（Ｋ+）及びヨウ素イオン（Ｉ-）に加え、ヨウ素イオンとヨウ素分子が結合したポリヨウ素イオン（Ｉ3-やＩ5-）が存在する。染色工程では、ヨウ素イオン及びポリヨウ素イオンが、ポリビニルアルコール系樹脂層内に浸透し、ポリビニルアルコール系樹脂の分子に吸着される。そして、その後の延伸工程において、ポリビニルアルコール系樹脂層が延伸され、分子が配向するときに、ポリヨウ素イオンも延伸方向に配向する。配向したポリヨウ素イオンは、入射光の偏光方向の、ポリヨウ素イオンの配向方向に対する角度により、入射光の透過率が異なるため、染色、延伸されたポリビニルアルコール系樹脂層は、偏光子として機能する。
【０１０７】
このように、偏光膜は、少なくともポリビニルアルコール系樹脂とポリヨウ素イオンを含む。ポリヨウ素イオンは、ポリビニルアルコール系樹脂分子との相互作用により、偏光子中でポリビニルアルコール（ＰＶＡ）−ヨウ素錯体（ＰＶＡ・Ｉ3-やＰＶＡ・Ｉ5-）を形成した状態で存在する。この錯体状態を形成することにより、可視光の波長範囲に於いて吸収二色性を示す。ヨウ素イオン（Ｉ-）は、２３０ｎｍ付近に吸光ピークをもつ。また、ポリビニルアルコールと錯体状態にある三ヨウ化物イオン（ＰＶＡ・Ｉ3-）は、４７０ｎｍ付近に吸光ピークをもつ。ポリビニルアルコールと錯体状態にある五ヨウ化物イオン（ＰＶＡ・Ｉ5-）の吸光ピークは、６００ｎｍ付近に存在する。ＰＶＡ−ヨウ素錯体の態様に応じて、吸収する光の波長が変わるため、ポリヨウ素イオンの吸光ピークは、幅広いものとなる。ＰＶＡ−ヨウ素錯体は、可視光を吸光する。一方で、ヨウ素イオンは、２３０ｎｍ付近にピークが存在することから、可視光を吸収しない。従って、ポリビニルアルコールと錯体状態となったポリヨウ素イオンが、偏光膜の性能に影響する。
【０１０８】
本発明の偏光膜の厚さは、好ましくは１０μｍ以下であり、より好ましくは７μｍ以下であり、さらに好ましくは５μｍ以下である。
【０１０９】
［実施例］
本発明の積層体、延伸積層体、延伸積層体の製造方法、光学フィルム積層体の製造方法、及び偏光膜について、以下の実施例を用いて更に説明する。なお、本発明の積層体、延伸積層体、延伸積層体の製造方法、光学フィルム積層体の製造方法、偏光膜は、これらの実施例のみに限定されるものではない。
【０１１０】
〔実施例１〕
熱可塑性樹脂基材として、長尺状で、吸水率０．６０％、ガラス転移温度（Ｔｇ）８０℃の非晶質のイソフタル酸共重合ポリエチレンテレフタレート（以下、「非晶質ＰＥＴ」という）フィルム（厚み：１００μｍ）を用いた。
【０１１１】
その非晶質ＰＥＴ基材の片面に、コロナ処理を施し、このコロナ処理面に、ポリビニルアルコール水溶液を塗工した。ポリビニルアルコール水溶液は、重合度４２００、ケン化度９９．２モル％のポリビニルアルコールにアセトアセチル変性ポリビニルアルコール（日本合成化学工業（株）製  商品名「ゴーセファイマーZ200」（登録商標）（平均重合度１２００、ケン化度９８．５ｍｏｌ％、アセトアセチル度５モル％））を９：１で混合したポリビニルアルコール樹脂を用い、そのポリビニルアルコール樹脂（平均分子量４４）に対するヨウ化カリウム（分子量１６２）のモル比が、１．４モルとなるようにヨウ化カリウムを添加し、作製した。ポリビニルアルコール水溶液中のポリビニルアルコール濃度は、４ｗ％とした。得られたポリビニルアルコール水溶液を非晶質ＰＥＴ基材上に塗工し、60℃で乾燥して、厚み１２μｍのポリビニルアルコール系樹脂層が製膜された積層体を作製した。
【０１１２】
得られた積層体を、空中補助延伸及びホウ酸水中延伸の２段延伸工程を含む以下の工程を経て、５μｍ厚の偏光膜を製造した。
【０１１３】
まず、得られた積層体を、１２０℃のオーブン内で周速の異なるロール間で縦方向（長手方向）に１．８倍に自由端一軸延伸し、非晶質ＰＥＴ基材と延伸されたポリビニルアルコール系樹脂層を含む延伸積層体を得た（空中補助延伸工程）。この空中補助延伸処理によって、ポリビニルアルコール系樹脂層は、ポリビニルアルコール分子が配向されたビニルアルコール系樹脂層へと変化した。
【０１１４】
次いで、得られた延伸積層体を、液温３０℃の不溶化浴（水１００重量部に対して、ホウ酸を４重量部配合して得られたホウ酸水溶液）に３０秒間浸漬させた（第１の不溶化工程）。
【０１１５】
次いで、第１の不溶化処理がされた延伸積層体を、偏光板の透過率が任意の値となるようにヨウ素濃度を調整した、液温３０℃の染色浴（水１００重量部に対して、ヨウ素とヨウ化カリウムの重量比が１：７で配合したヨウ素水溶液）に６０秒間浸漬させ、延伸されたポリビニルアルコール系樹脂層にポリヨウ素イオンを吸着させた着色積層体を生成した（染色工程）。
【０１１６】
次いで、得られた着色積層体を、液温３０℃の架橋浴（水１００重量部に対して、ヨウ化カリウムを３重量部配合し、ホウ酸を３重量部配合して得られたホウ酸水溶液）に３０秒間浸漬させた（架橋工程）。
【０１１７】
次いで、架橋処理がされた着色積層体を、液温７０℃のホウ酸水溶液（水１００重量部に対して、ホウ酸を４重量部配合し、ヨウ化カリウムを５重量部配合して得られた水溶液）に浸漬させながら、周速の異なるロール間で縦方向（長手方向）に、空中補助延伸とホウ酸水中延伸との総延伸倍率が６．０倍となるように一軸延伸を行い、光学フィルム積層体を得た（ホウ酸水中延伸工程）。このホウ酸水中延伸処理によって、着色積層体に含まれるビニルアルコール系樹脂層は、吸着されたポリヨウ素イオンが配向された５μｍ厚のビニルアルコール系樹脂層へと変化した。このポリヨウ素イオンが配向されたビニルアルコール系樹脂層が光学フィルム積層体の偏光膜を構成する。
【０１１８】
次いで、得られた光学フィルム積層体を、液温３０℃の洗浄浴（水１００重量部に対して、ヨウ化カリウムを４重量部配合して得られた水溶液）に浸漬させた（洗浄工程）。
【０１１９】
次いで、洗浄処理された光学フィルム積層体を６０℃の温風により乾燥させた（乾燥工程）。得られた光学フィルム積層体に含まれる偏光膜の厚みは、５μｍであった。
【０１２０】
続いて、得られた光学フィルム積層体のポリビニルアルコール系樹脂層表面に、ポリビニルアルコール系樹脂水溶液（日本合成化学工業（株）製、商品名「ゴーセファイマーＺ２００」、樹脂濃度：３重量％）を塗布し、トリアセチルセルロースフィルム（コニカミノルタ社製、商品名「ＫＣ４ＵＹ」、厚み４０μｍ）を貼り合せ、６０℃に維持したオーブンで５分間加熱した後、非晶質ＰＥＴ基材を剥離し、偏光膜をトリアセチルセルロースフィルムに転写し、光学積層体（偏光板）を作製した。
【０１２１】
なお、本実施例においては、染色工程におけるヨウ素水溶液のヨウ素濃度を変えることによって、最終的に生成される偏光膜の単体透過率が４０〜４４％になるようにヨウ素吸着量を調整し、単体透過率と偏光度を異にする種々の偏光膜を含む光学フィルム積層体を生成した。
【０１２２】
得られた偏光膜（光学積層体）及び延伸積層体について、以下のように各種評価を行った。得られた偏光膜の特性を図１に、また図１のグラフから推定される偏光度Ｐが９９．９９％である偏光膜の特性及び得られた延伸積層体の特性を表１に示す。
【０１２３】
〔実施例２〕
非晶質ＰＥＴ基材に塗工するポリビニルアルコール水溶液におけるポリビニルアルコール樹脂に対するヨウ化カリウムのモル比が２．７である点と、偏光度が９９．９９％である偏光膜を含む光学フィルム積層体のみを生成した点を除き、実施例１と同様の条件で偏光膜（光学積層体）を製造し、以下のように各種評価を行った。
【０１２４】
得られた偏光膜及び延伸積層体の特性を表１に示す。
【０１２５】
〔実施例３〕
非晶質ＰＥＴ基材に塗工するポリビニルアルコール水溶液におけるポリビニルアルコール樹脂に対するヨウ化カリウムのモル比が４．１である点を除き、実施例１と同様の条件で偏光膜（光学積層体）を製造し、以下のように各種評価を行った。
【０１２６】
得られた偏光膜の特性を図１に、また図１のグラフから推定される偏光度Ｐが９９．９９％である偏光膜の特性及び得られた延伸積層体の特性を表１に示す。
【０１２７】
〔実施例４〕
非晶質ＰＥＴ基材に塗工するポリビニルアルコール水溶液におけるポリビニルアルコール樹脂に対するヨウ化カリウムのモル比が４．９である点を除き、実施例１と同様の条件で延伸積層体を製造し、以下のようにフィルム白濁（ブリードアウト）評価を行った。
【０１２８】
得られた延伸積層体の特性を表１に示す。
【０１２９】
〔実施例５〕
非晶質ＰＥＴ基材に塗工するポリビニルアルコール水溶液におけるポリビニルアルコール樹脂に対するヨウ化カリウムのモル比が５．２である点を除き、実施例１と同様の条件で延伸積層体を製造し、以下のようにフィルム白濁（ブリードアウト）評価を行った。
【０１３０】
得られた延伸積層体の特性を表１に示す。
【０１３１】
〔実施例６〕
非晶質ＰＥＴ基材に塗工するポリビニルアルコール水溶液におけるポリビニルアルコール樹脂に対するヨウ化カリウムのモル比が５．４である点を除き、実施例１と同様の条件で延伸積層体を製造し、以下のようにフィルム白濁（ブリードアウト）評価を行った。
【０１３２】
得られた延伸積層体の特性を表１に示す。
【０１３３】
〔実施例７〕
非晶質ＰＥＴ基材に塗工するポリビニルアルコール水溶液におけるポリビニルアルコール樹脂に対するヨウ化カリウムのモル比が６．０である点を除き、実施例１と同様の条件で延伸積層体を製造し、以下のようにフィルム白濁（ブリードアウト）評価を行った。
【０１３４】
得られた延伸積層体の特性を表１に示す。
【０１３５】
〔実施例８〕
非晶質ＰＥＴ基材に塗工するポリビニルアルコール水溶液に添加するハロゲン化物が塩化ナトリウムであり、非晶質ＰＥＴ基材に塗工するポリビニルアルコール水溶液におけるポリビニルアルコール樹脂に対する塩化ナトリウムのモル比が３．８である点を除き、実施例１と同様の条件で偏光膜及び光学積層体を製造及び作製し、以下のように各種評価を行った。
【０１３６】
得られた偏光膜の特性を図２に、また図２のグラフから推定される偏光度Ｐが９９．９９％である偏光膜の特性及び得られた延伸積層体の特性を表１に示す。
【０１３７】
〔実施例９〕
非晶質ＰＥＴ基材に塗工するポリビニルアルコール水溶液におけるポリビニルアルコール樹脂に対する塩化ナトリウムのモル比が４．６である点を除き、実施例８と同様の条件で延伸積層体を製造し、以下のようにフィルム白濁（ブリードアウト）評価を行った。
【０１３８】
得られた延伸積層体の特性を表１に示す。
【０１３９】
〔実施例１０〕
非晶質ＰＥＴ基材に塗工するポリビニルアルコール水溶液におけるポリビニルアルコール樹脂に対する塩化ナトリウムのモル比が５．３である点を除き、実施例８と同様の条件で延伸積層体を製造し、以下のようにフィルム白濁（ブリードアウト）評価を行った。
【０１４０】
得られた延伸積層体の特性を表１に示す。
【０１４１】
〔実施例１１〕
非晶質ＰＥＴ基材に塗工するポリビニルアルコール水溶液におけるポリビニルアルコール樹脂に対する塩化ナトリウムのモル比が６．１である点を除き、実施例８と同様の条件で延伸積層体を製造し、以下のようにフィルム白濁（ブリードアウト）評価を行った。
【０１４２】
得られた延伸積層体の特性を表１に示す。
【０１４３】
〔実施例１２〕
非晶質ＰＥＴ基材に塗工するポリビニルアルコール水溶液におけるポリビニルアルコール樹脂に対する塩化ナトリウムのモル比が６．８である点を除き、実施例８と同様の条件で延伸積層体を製造し、以下のようにフィルム白濁（ブリードアウト）評価を行った。
【０１４４】
得られた延伸積層体の特性を表１に示す。
【０１４５】
〔実施例１３〕
非晶質ＰＥＴ基材に塗工するポリビニルアルコール水溶液におけるポリビニルアルコール樹脂に対する塩化ナトリウムのモル比が７．６である点を除き、実施例８と同様の条件で延伸積層体を製造し、以下のようにフィルム白濁（ブリードアウト）評価を行った。
【０１４６】
得られた延伸積層体の特性を表１に示す。
【０１４７】
〔実施例１４〕
非晶質ＰＥＴ基材に塗工するポリビニルアルコール水溶液におけるポリビニルアルコール樹脂に対する塩化ナトリウムのモル比が１９である点を除き、実施例８と同様の条件で延伸積層体を製造し、以下のようにフィルム白濁（ブリードアウト）評価を行った。
【０１４８】
得られた延伸積層体の特性を表１に示す。
【０１４９】
〔比較例〕
非晶質ＰＥＴ基材に塗工するポリビニルアルコール水溶液にハロゲン化物（ヨウ化カリウム、塩化ナトリウム）を添加しない点を除き、実施例１と同様の条件で偏光膜（光学積層体）を製造し、以下のように各種評価を行った。
【０１５０】
得られた偏光膜の特性を図１及び図２に、また図１のグラフから推定される偏光度Ｐが９９．９９％である偏光膜の特性及び得られた延伸積層体の特性を表１に示す。
【０１５１】
【表１】
2018077493.tif 000003
【０１５２】
［評価］
（厚みの測定方法）
非晶質ＰＥＴ基材及びポリビニルアルコール樹脂層の厚みは、デジタルマイクロメーター（アンリツ社製ＫＣ−３５１Ｃ）を用いて測定した。
【０１５３】
（透過率及び偏光度の測定方法）
実施例及び比較例で得られた光学積層体に対して、紫外可視分光光度計（日本分光社製Ｖ７１００）を用いることによって、偏光膜の単体透過率Ｔ、平行透過率Ｔｐ、直交透過率Ｔｃを測定した。これらのＴ、Ｔｐ、Ｔｃは、ＪＩＳ  Ｚ  ８７０１の２度視野（Ｃ光源）により測定して視感度補正を行なったＹ値である。
また、偏光度Ｐを上記の透過率を用い、次式により求めた。
偏光度Ｐ（％）＝｛（Ｔｐ−Ｔｃ）／（Ｔｐ＋Ｔｃ）｝1/2×１００
なお基材に、反射特性や光散乱性、色相調整など、透過特性に影響する機能が付与されている場合には、ヨウ素等の二色性物質を含むポリビニルアルコール系樹脂層のみを測定する。
【０１５４】
（光学特性の評価）
図１及び２並びに表１を参照すると、非晶質ＰＥＴ基材に塗工するポリビニルアルコール水溶液にハロゲン化物（ヨウ化カリウム、塩化ナトリウム）を、ポリビニルアルコール系樹脂に含まれるポリビニルアルコール系樹脂に対するハロゲン化物のモル比が１．０以上の量で添加した場合に得られた偏光膜は、ハロゲン化物を添加しなかった場合に得られた偏光膜よりも光学特性（単体透過率Ｔと偏光度Ｐとの関係）が向上し、また、添加されるハロゲン化物の量が多くなるほど、偏光膜の光学特性はより向上することが分かった。
【０１５５】
（フィルムの白濁（ハロゲン化物のブリードアウト）の評価）
上述のとおり、非晶質ＰＥＴ基材に塗工するポリビニルアルコール水溶液に添加するハロゲン化物の量が大きくなると、ハロゲン化物がブリードアウトし、フィルムが白濁する。そこで、空中補助延伸工程後における延伸積層体の白濁を目視により評価した。結果を表１に示す。表１を参照すると、ポリビニルアルコール系樹脂に含まれるポリビニルアルコール系樹脂に対するハロゲン化物のモル比が５．４のときにフィルムの白濁が視認されたりされなかったりし、ポリビニルアルコール系樹脂に含まれるポリビニルアルコール系樹脂に対するハロゲン化物のモル比が、５．３を超えると、ハロゲン化物がブリードアウトし、フィルムが白濁することが分かった。
【０１５６】
以上、本発明を特定の実施形態について図面を参照して説明したが、本発明は、図示し説明した構成以外にも、幾多の変更が可能である。したがって、本発明は、図示し説明した構成に限定されるものではなく、その範囲は、添付の特許請求の範囲及びその均等範囲によってのみ定められるべきである。
【図１】
2018077493.tif 000004
【図２】
2018077493.tif 000005
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
熱可塑性樹脂基材と、該熱可塑性樹脂基材上に製膜されたポリビニルアルコール系樹脂層とを含み、前記熱可塑性樹脂基材上に製膜されたポリビニルアルコール系樹脂層が前記熱可塑性樹脂基材と共に延伸された後に行われる後工程であって、ポリビニルアルコール系樹脂層を二色性物質により染色する染色工程を少なくとも含む後工程によって、該後工程による処理がされたポリビニルアルコール系樹脂層からなる偏光膜を形成するために使用される積層体であって、
前記ポリビニルアルコール系樹脂層は、ポリビニルアルコール系樹脂とハロゲン化物を含む積層体。